(57)【要約】テキスタイルを仕上剤で処理し、かつ処理したテキスタイルを乾燥させることによりセルロースを含有するテキスタイルを防しわ加工するための方法において、仕上剤が、（ａ）（ａ１）エチレン性不飽和を１つ有するモノマー９０〜１００質量％および（ａ２）エチレン性不飽和を複数有するモノマー０〜１０質量％（その際、（ａ１）と（ａ２）との合計が１００質量％である）１０〜９９質量％を、（ｂ）ポリアルキレンオキシド含有シリコーン誘導体１〜９０質量％（その際（ａ）と（ｂ）との合計は１００質量％である）の存在下でラジカル重合することにより得られる水溶性もしくは水分散性のポリシロキサン含有ポリマー１種もしくは数種を含有することを特徴とする。【特許請求の範囲】
【請求項１】
テキスタイルを仕上剤で処理し、かつ処理したテキスタイルを乾燥させることによりセルロース含有テキスタイルを防しわ加工するための方法において、仕上剤が、
（ａ）（ａ１）エチレン性不飽和を１つ有するモノマー９０〜１００質量％および
（ａ２）エチレン性不飽和を複数有するモノマー０〜１０質量％、
（その際、（ａ１）および（ａ２）の合計は１００質量％である）１０〜９９質量％を、
（ｂ）ポリアルキレンオキシド含有シリコーン誘導体（その際、（ａ）および（ｂ）の合計は１００質量％である）１〜９０質量％
の存在下でラジカル重合することにより得られる、１種もしくは数種の水溶性もしくは水分散性のポリシロキサン含有ポリマーを含有することを特徴とする、セルロース含有テキスタイルの防しわ加工のための方法。
【請求項２】
テキスタイル処理剤中、固体および液体の洗剤調製物および洗濯物手入れ用リンス剤中での請求項１記載のポリシロキサン含有ポリマーの使用。
【請求項３】
テキスタイルの製造の際、テキスタイル処理の際、テキスタイル洗濯物の主洗い工程における、テキスタイル洗濯物の柔軟仕上げ用リンス工程における、およびアイロン掛けの際の請求項１記載のポリシロキサン含有ポリマーを含有する仕上剤の使用。
【請求項４】
請求項１記載のポリシロキサン含有ポリマーを含有する、セルロース含有テキスタイルの防しわ加工のための仕上剤。
【請求項５】
ａ）請求項１記載の少なくとも１種のポリシロキサン含有ポリマー０．１〜４０質量％、
ｂ）その他のシリコーン０〜３０質量％、
ｃ）カチオンおよび／または非イオン界面活性剤０〜３０質量％、
ｄ）その他の成分、たとえばその他の湿潤剤、柔軟剤、油剤、水溶性の塗膜形成および接着性ポリマー、香料および着色剤、安定剤、繊維および色保護剤、粘度調節剤、ソイル・リリース添加剤、腐食防止剤、殺菌剤、保存剤および噴霧助剤０〜６０質量％および
ｅ）水０〜９９．９質量％
を含有し、その際、成分ａ）〜ｅ）の合計は１００質量％である、テキスタイル処理剤。
【請求項６】
ａ）請求項１記載の少なくとも１種のポリシロキサン含有ポリマー０．０５〜２０質量％、
ｂ）その他のシリコーン０〜２０質量％、
ｃ）少なくとも１種の非イオンおよび／またはアニオン界面活性剤０．１〜４０質量％、
ｄ）無機ビルダー０〜５０質量％、
ｅ）有機コビルダー０〜１０質量％
ｆ）その他の通例の成分、たとえば増量剤、酵素、香料、錯化剤、腐食防止剤、漂白剤、漂白活性化剤、カチオン界面活性剤、漂白触媒、移染防止剤、再汚染防止剤、ソイル・リリースポリエステル、着色剤、殺菌剤、溶解助剤および／または発泡剤０〜６０質量％
を含有し、その際、成分ａ）〜ｆ）の合計は１００質量％である、固体の洗剤調製物。
【請求項７】
ａ）請求項１記載の少なくとも１種のポリシロキサン含有ポリマー０．０５〜２０質量％、
ｂ）その他のシリコーン０〜２０質量％、
ｃ）少なくとも１種の非イオンおよび／またはアニオン界面活性剤０．１〜４０質量％、
ｄ）無機ビルダー０〜２０質量％、
ｅ）有機コビルダー０〜１０質量％、
ｆ）その他の通例の成分、たとえばソーダ、酵素、香料、錯化剤、腐食防止剤、漂白剤、漂白活性化剤、漂白触媒、カチオン界面活性剤、移染防止剤、再汚染防止剤、ソイル・リリースポリエステル、着色剤、殺菌剤、非水性の溶剤、溶解助剤、ヒドロトロープ剤、増粘剤および／またはアルカノールアミン０〜６０質量％、
ｇ）水０〜９９．８５質量％
を含有し、その際、成分ａ）〜ｇ）の合計は１００質量％である、液状の洗剤調製物。
【請求項８】
ａ）請求項１記載の少なくとも１種のポリシロキサン含有ポリマー０．０５〜４０質量％、
ｂ）その他のシリコーン０〜２０質量％、
ｃ）少なくとも１種のカチオン界面活性剤０．１〜４０質量％、
ｄ）非イオン界面活性剤０〜３０質量％、
ｅ）その他の通例の成分、たとえばシリコーン、その他の油剤、湿潤剤、塗膜形成ポリマー、香料および着色剤、安定剤、繊維および色保護剤、粘度調節剤、ソイル・リリース添加剤、腐食防止剤、殺菌剤および保存剤０〜３０質量％および
ｆ）水０〜９９．８５質量％
を含有し、その際、成分ａ）〜ｆ）の合計は１００質量％である、洗濯物手入れ用リンス剤。
【発明の詳細な説明】
【技術分野】
【０００１】
本発明はセルロースを含有するテキスタイルに防しわ加工をするための方法、防しわ加工のための仕上剤、該仕上剤ならびにテキスタイル処理剤の使用、固形および液状の洗剤調製物および洗濯物手入れ用リンス剤に関する。
【０００２】
セルロースを含有するテキスタイルはたとえば尿素、グリオキサールおよびホルムアルデヒドからなる縮合生成物を用いた処理により手入れがしやすいように仕上げ加工される。その際、該仕上げ加工はテキスタイル材料を製造する間に行う。仕上げ加工の際にしばしばその他の添加剤、たとえば柔軟性を付与する化合物を使用する。このように処理したテキスタイルは未処理のセルローステキスタイルに対して洗濯工程の後に、しわおよび折り目が少なく、アイロン掛けがしやすく、かつより柔らかく、かつなめらかであるという利点を有する。
【０００３】
ＷＯ９２／０１７７３号から、洗濯工程の間のしわおよび折り目の形成を低減するため（防しわ仕上げ加工）の柔軟仕上げ用リンス剤におけるマイクロエマルション処理したアミノシロキサンの使用が公知である。同時にアミノシロキサンの使用によりアイロン掛けが簡単になる。
【０００４】
ＷＯ９８／４７７２号から、テキスタイル材料を前処理するための方法が公知であり、その際、ポリカルボン酸とカチオン柔軟仕上げ用リンス剤とからなる混合物をテキスタイル材料上に施与する。このことにより防しわが達成される。
【０００５】
ＥＰ−Ａ０３００５２５号から架橋性のアミノ官能化されたシリコーンをベースとする柔軟仕上げ用リンス剤が公知であり、これは該リンス剤で処理したテキスタイルの防しわ効果およびアイロン掛けをしやすくする効果をもたらす。
【０００６】
ＷＯ９９／５５９５３号から、処理したテキスタイルの防しわ効果が得られる調製物が公知である。該調製物は、油剤、テキスタイルの寸法および形状安定性をもたらすポリマー、リチウム塩および場合によりその他の含有物質、たとえば柔軟仕上げ剤、イオン性および非イオン界面活性剤、匂い調節剤および殺菌剤からなる。テキスタイル製品への調製物の施与は有利には噴霧により行う。
【０００７】
ＥＰ−Ａ０９７８５５６号はテキスタイルに防しわおよび折り目防止加工するための薬剤としてカチオン特性を有する柔軟仕上剤および架橋剤成分からなる混合物、ならびにテキスタイルを防しわ加工するための方法を記載している。
【０００８】
ＷＯ００／２４８５３号は処理したテキスタイルに防しわ効果をもたらす柔軟仕上げ用リンス剤調製物を記載している。テキスタイルのしわ傾向を低減する薬剤として有利には変性されたシリコーン、たとえばアミノポリジメチルシロキサン−ポリアルキレンオキシド−コポリマーまたは硫酸化もしくはスルホン化した植物油、たとえば硫酸化ひまし油を使用している。
【０００９】
本発明の課題はセルロースを含有するテキスタイルを防しわ加工するためのさらなる方法ならびにこのようなテキスタイルを防しわ加工するための仕上剤を提供することである。
【００１０】
上記課題は、仕上剤が、
（ａ）（ａ１）エチレン性不飽和を１つ有するモノマー９０〜１００質量％および
（ａ２）エチレン性不飽和を複数有するモノマー０〜１０質量％
（その際、（ａ１）と（ａ２）との合計が１００質量％である）１０〜９９質量％を
（ｂ）ポリアルキレンオキシド含有シリコーン誘導体
（その際、（ａ）と（ｂ）との合計は１００質量％である）１〜９０質量％の存在下でラジカル重合することにより得られる水溶性もしくは水分散性のポリシロキサン含有ポリマー１種もしくは数種を含有することを特徴とする、セルロースを含有するテキスタイルを仕上剤で処理し、かつ処理したテキスタイルを乾燥させることにより防しわ加工するための方法により解決される。
【００１１】
上記課題は、セルロースを含有するテキスタイルを防しわ加工するための、上記のポリマーを含有する仕上剤によっても解決される。
【００１２】
本発明により使用されるポリマーは水溶性または水分散性である。該ポリマーが中和することができる基を有するモノマーからなる場合、ポリマーは中和された形で水溶性または水分散性である。
【００１３】
適切な重合性モノマー（ａ）として有利にはエチレン性不飽和モノマーを使用することができる。その際、モノマーを単独で、または２種以上の異なったモノマーの組合せとして重合することができる。
【００１４】
モノマーは全ての通例のラジカル重合の方法により重合することができる。たとえば溶液重合、乳化重合、リバース乳化重合、懸濁重合、リバース懸濁重合または沈澱重合であってよい。溶液重合の場合、水、通例の有機溶剤または本発明によるシリコーン誘導体自体を溶剤として使用することができる。
【００１５】
重合は重合条件下でラジカルを形成する開始剤の存在下で行う。ラジカル形成開始剤として全ての通例のペルオキシ化合物およびアゾ化合物、たとえば過酸化物、ヒドロペルオキシドおよびペルオキシ酸エステル、たとえば過酸化水素、ジベンゾイルペルオキシド、ジ−ｔ−ブチルペルオキシド、ｔ−ブチルヒドロペルオキシド、ｔ−ブチルペルピバレートおよびｔ−ブチルペルオキシ−２−エチルヘキサノエート、ならびにアゾ化合物、たとえば２，２′−アゾビス（２−アミジノプロパン）ジヒドロクロリド、２，２′−アゾビス（２−メチルブチロニトリル）および２，２′−アゾビス［２−（２−イミダゾリン−２−イル）プロパン］ジヒドロクロリドが考えられる。当然のことながら開始剤混合物または公知のレドックス開始剤を使用することもできる。重合温度は有利には４０〜１００℃の温度範囲である。当然のことながら記載の温度範囲以外でも重合することができ、その場合、高めた温度、たとえば１２０〜１４０℃で、耐圧性の密閉された装置中で重合を実施する。開始剤は通例の量で、つまり重合すべきモノマーに対してたとえば０．１〜５質量％の量で使用する。
【００１６】
エチレン性不飽和モノマーとしてモノ不飽和のモノマーまたはモノ不飽和モノマーとポリ不飽和モノマーとからなる混合物を使用することができる。Ｃ−Ｃ二重結合はモノ−、ジ−、トリ−またはテトラ置換されていてもよい。
【００１７】
本発明によるポリシロキサン含有ポリマーのモノマー（ａ）は全ての成分（ａ）および（ｂ）の１０〜９９質量％、有利には５０〜９５質量％、特に有利には７０〜９０質量％であってよい。
【００１８】
適切なエチレン性不飽和モノマー（ａ１）は一般式（Ｉ）により記載することができる：
Ｘ−Ｃ（Ｏ）ＣＲ１＝ＣＨＲ２          （Ｉ）
［式中、
Ｘは、−ＯＨ、−ＯＭ、−ＯＲ３、−ＮＨ２、−ＮＨＲ３、−Ｎ（Ｒ３）２を表し、その際、ＭはＮａ＋、Ｋ＋、Ｍｇ＋＋、Ｃａ＋＋、Ｚｎ＋＋、ＮＨ４＋、アルキルアンモニウム、ジアルキルアンモニウム、トリアルキルアンモニウムおよびテトラアルキルアンモニウムから選択されるカチオンを表し、かつＲ３は相互に無関係にＨ、直鎖状もしくは分枝鎖状のＣ１〜Ｃ４０−アルキル基、Ｎ，Ｎ−ジメチルアミノエチル、２−ヒドロキシエチル、２−メトキシエチル、２−エトキシエチル、ヒドロキシプロピル、メトキシプロピルまたはエトキシプロピルを表し、かつ
Ｒ１およびＲ２は、相互に無関係にＨ、直鎖状もしくは分枝鎖状のＣ１〜Ｃ８−アルキル基、メトキシ、エトキシ、２−ヒドロキシエトキシ、２−メトキシエトキシおよび２−エトキシエチルを表す］。
【００１９】
適切なモノマー（ａ１）の例はアクリル酸およびその塩、エステルおよびアミドである。
【００２０】
アクリル酸の塩はそれぞれの任意の非毒性の金属イオン、非置換もしくは置換されたアンモニウムイオンを対イオンとして有していてもよい。
【００２１】
エステルは直鎖状もしくは分枝鎖状のＣ１〜Ｃ４０−もしくはＣ３〜Ｃ４０−アルコールまたは炭素環式のＣ３〜Ｃ４０−アルコールから、２〜約８個のヒドロキシル基を有するポリ官能性アルコール、たとえばエチレングリコール、ヘキシレングリコール、グリセリンおよび１，２，６−ヘキサントリオールから、アミノアルコールまたはエーテルアルコール、たとえばメトキシエタノール、エトキシエタノールまたはポリエチレングリコールから誘導される。
【００２２】
さらに一般式（ＩＩ）
【００２３】
【化１】
2004531654.tif 000002
［式中、
Ｒ４はＨまたはＣ１〜Ｃ８−アルキルを表し、
Ｒ５はＨまたはメチルを表し、
Ｒ６は場合によりアルキル基により置換されたＣ１〜Ｃ２４−アルキレンを表し、
Ｒ７、Ｒ８はＣ１〜Ｃ４０−アルキルを表し、
Ｚはｘ＝１の場合には窒素であり、かつｘ＝０の場合には酸素を表す］のＮ，Ｎ−ジアルキルアミノアルキルアクリレート−および−メタクリレートおよびＮ−［ジアルキル−アミノ］アルキルアクリル−および−メタクリルアミドが適切である。
【００２４】
適切なモノマー（ａ１）はさらに炭素原子においてＣ１〜Ｃ４−アルキル、ＣＮまたはＣＯＯＨにより２回もしくは３回置換されたアクリル酸ならびにその塩、エステルおよびアミド、有利にはメタクリル酸、エタクリル酸および３−シアノアクリル酸である。これらの置換されたアクリル酸の塩、エステルおよびアミドは上記でアクリル酸の塩、エステルおよびアミドに関して記載したものから選択してもよい。
【００２５】
適切なモノマー（ａ１）はさらに直鎖状もしくは分枝鎖状のＣ１〜Ｃ４０−もしくはＣ３〜Ｃ４０−カルボン酸または炭素環式Ｃ３〜Ｃ４０−カルボン酸のビニルエステルおよびアリルエステル、たとえばビニルアセテート、ビニルプロピオネート、ビニルネオノナノエート、ビニルネオウンデカン酸またはｔ−ブチル−安息香酸ビニルエステル、ビニル−もしくはアリルハロゲン化物、有利には塩化ビニルおよび塩化アリル、ビニルエーテル、有利にはメチル−、エチル−、ブチル−またはドデシルビニルエーテル、ビニルホルムアミド、ビニルメチルアセトアミド、ビニルアミン；ビニルラクタム、有利にはビニルピロリドンおよびビニルカプロラクタム、ビニルまたはアリル置換された複素環式化合物、有利にはビニルピリジン、ビニルオキサゾリンおよびアリルピリジンである。
【００２６】
さらに一般式ＩＩＩ
【００２７】
【化２】
2004531654.tif 000003
［式中、
Ｒ９〜Ｒ１１は相互に無関係にＨ、Ｃ１〜Ｃ４−アルキルおよびフェニルを表す］のＮ−ビニルイミダゾールが適切である。
【００２８】
その他の適切なモノマー（ａ１）は一般式（ＩＶ）
【００２９】
【化３】
2004531654.tif 000004
［式中、
Ｒ１２は、Ｃ１〜Ｃ２４−アルキルを表す］のジアリルアミンである。
【００３０】
その他の適切なモノマー（ａ１）は塩化ビニリデンおよび不飽和の炭化水素、たとえばスチレン、α−メチルスチレン、ｔ−ブチルスチレン、ブタジエン、イソプレン、シクロヘキサジエン、エチレン、プロピレン、１−ブテン、２−ブテン、イソブチレンおよびビニルトルエンである。
【００３１】
塩基性の窒素原子を有するモノマーは、鉱酸、たとえば硫酸、塩化水素酸、臭化水素酸、ヨウ化水素酸、リン酸または硝酸により、または有機酸、たとえばギ酸、酢酸、乳酸またはクエン酸により中和することによってカチオンの形で使用することができる。
【００３２】
有利なモノマー（ａ１）は、アクリル酸、メタクリル酸、エタクリル酸、メチルアクリレート、エチルアクリレート、プロピルアクリレート、ｎ−ブチルアクリレート、イソ−ブチルアクリレート、ｔ−ブチルアクリレート、２−エチルヘキシルアクリレート、デシルアクリレート、メチルメタクリレート、エチルメタクリレート、プロピルメタクリレート、ｎ−ブチルメタクリレート、イソ−ブチルメタクリレート、ｔ−ブチルメタクリレート、２−エチルヘキシルメタクリレート、デシルメタクリレート、メチルエタクリレート、エチルメタクリレート、ｎ−ブチルエタクリレート、イソ−ブチルエタクリレート、ｔ−ブチルエタクリレート、２−エチルヘキシルエタクリレート、デシルエタクリレート、２，３−ジヒドロキシプロピルアクリレート、２，３−ジヒドロキシプロピルメタクリレート、２−ヒドロキシエチルアクリレート、ヒドロキシプロピルアクリレート、２−ヒドロキシエチルメタクリレート、２−ヒドロキシエチルエタクリレート、２−メトキシエチルアクリレート、２−メトキシエチルメタクリレート、２−メトキシエチルエタクリレート、２−エトキシエチルメタクリレート、２−エトキシエチルエタクリレート、ヒドロキシプロピルメタクリレート、グリセリルモノアクリレート、グリセリルモノメタクリレート、ポリアルキレングリコール（メタ）アクリレートおよび不飽和スルホン酸、たとえばアクリルアミドプロパンスルホン酸である。
【００３３】
有利なモノマー（ａ１）はさらにアクリルアミド、メタクリルアミド、エタクリルアミド、Ｎ−メチルアクリルアミド、Ｎ，Ｎ−ジメチルアクリルアミド、Ｎ−エチルアクリルアミド、Ｎ−イソプロピルアクリルアミド、Ｎ−ブチルアクリルアミド、Ｎ−ｔ−ブチルアクリルアミド、Ｎ−オクチルアクリルアミド、Ｎ−ｔ−オクチルアクリルアミド、Ｎ−オクタデシルアクリルアミド、Ｎ−フェニルアクリルアミド、Ｎ−メチルメタクリルアミド、Ｎ−エチルメタクリルアミド、Ｎ−ドデシルメタクリルアミド、１−ビニルイミダゾール、１−ビニル−２−メチルイミダゾール、Ｎ，Ｎ−ジメチルアミノメチル（メタ）アクリレート、Ｎ，Ｎ−ジエチルアミノメチル（メタ）アクリレート、Ｎ，Ｎ−ジメチルアミノエチル（メタ）アクリレート、Ｎ，Ｎ−ジエチルアミノエチル（メタ）アクリレート、Ｎ，Ｎ−ジメチルアミノプロピル（メタ）アクリレート、Ｎ，Ｎ−ジエチルアミノプロピル（メタ）アクリレート、Ｎ，Ｎ−ジメチルアミノブチル（メタ）アクリレート、Ｎ，Ｎ−ジエチルアミノブチル（メタ）アクリレート、Ｎ，Ｎ−ジメチルアミノヘキシル（メタ）アクリレート、Ｎ，Ｎ−ジメチルアミノオクチル（メタ）アクリレート、Ｎ，Ｎ−ジメチルアミノドデシル（メタ）アクリレート、Ｎ−［３−（ジメチルアミノ）プロピル］メタクリルアミド、Ｎ−［３−（ジメチルアミノ）プロピル］アクリルアミド、Ｎ−［３−（ジメチルアミノ）ブチル］メタクリルアミド、Ｎ−［８−（ジメチルアミノ）オクチル］メタクリルアミド、Ｎ−［１２−（ジメチルアミノ）ドデシル］メタクリルアミド、Ｎ−［３−（ジエチルアミノ）プロピル］メタクリルアミドおよびＮ−［３−（ジエチルアミノ）プロピル］アクリルアミドである。
【００３４】
有利なモノマー（ａ１）はさらにマレイン酸、フマル酸、無水マレイン酸およびその半エステル、クロトン酸、イタコン酸、ジアリルジメチルアンモニウムクロリド、ビニルエーテル、たとえばメチル−、エチル−、ブチル−またはドデシルビニルエーテル、ビニルホルムアミド、ビニルメチルアセトアミド、ビニルアミン；メチルビニルケトン、マレイミド、２−ビニルピリジン、４−ビニルピリジン、１−ビニルイミダゾール、ビニルフラン、スチレン、スチレンスルホネート、アリルアルコールおよびこれらの混合物である。
【００３５】
特に有利なモノマー（ａ１）は、アクリル酸、メタクリル酸、マレイン酸、フマル酸、クロトン酸、無水マレイン酸およびマレイン酸半エステル、メタクリレート、メチルメタクリレート、エチルアクリレート、エチルメタクリレート、ｎ−ブチルアクリレート、ｎ−ブチルメタクリレート、ｔ−ブチルアクリレート、ｔ−ブチルメタクリレート、イソブチルアクリレート、イソブチルメタクリレート、２−エチルヘキシルアクリレート、アクリルアミド、Ｎ−ｔ−ブチルアクリルアミド、Ｎ−オクチルアクリルアミド、２−ヒドロキシエチルアクリレート、ヒドロキシプロピルアクリレート、２−ヒドロキシエチルメタクリレート、ヒドロキシプロピルメタクリレート、アルキレングリコール（メタ）アクリレート、不飽和スルホン酸、たとえばアクリルアミドプロパンスルホン酸、１−ビニルピロリドン、１−ビニルカプロラクタム、ビニルエーテル（たとえばメチル−、エチル−、ブチル−もしくはドデシルビニルエーテル）、ビニルホルムアミド、ビニルメチルアセトアミド、ビニルアミン、１−ビニルイミダゾール、１−ビニル−２−メチルイミダゾール、Ｎ，Ｎ−ジメチルアミノメチルメタクリレートおよびＮ−［３−（ジメチルアミノ）プロピル］アクリルアミド、３−メチル−１−ビニルイミダゾール、ジアリルメチルアミン、ジアリルエチルアミン、Ｎ，Ｎ−ジメチルアミノエチルメタクリレートおよびＮ−［３−（ジメチルアミノ）プロピル］メタクリルアミドである。
【００３６】
特に第四窒素原子を有するモノマー（ａ１）が有利である。これらは前記のモノマーを塩基性の窒素原子により四級化することにより得られる。
【００３７】
アミンの四級化のためにたとえばＣ１〜Ｃ２４−アルキルハロゲン化物、たとえば塩化メチル、臭化メチル、ヨウ化メチル、塩化エチル、臭化エチル、塩化プロピル、塩化ヘキシル、塩化ドデシル、塩化ラウリルおよびベンジルハロゲン化物、特に塩化ベンジルおよび臭化ベンジルが適切である。さらなる適切な四級化剤はジアルキルスルフェート、特にジメチルスルフェートまたはジエチルスルフェートである。塩基性アミンの四級化はアルキレンオキシド、たとえばエチレンオキシドまたはプロピレンオキシドを用いて酸の存在下に実施することができる。有利な四級化剤は塩化メチル、ジメチルスルフェートまたはジエチルスルフェートである。
【００３８】
その例は３−メチル−１−ビニルイミダゾリウムクロリド、３−メチル−１−ビニルイミダゾリウムメチルスルフェート、３−エチル−１−ビニルイミダゾリウムメチルスルフェート、ジアリルジメチルアンモニウムクロリド、ジアリルジエチルアンモニウムクロリド、ジメチルアミノエチルアクリレート（塩化メチルにより四級化）、ジメチルスルフェートまたはジエチルスルフェート、ジメチルアミノエチルメタクリレート（塩化メチルにより四級化）、ジメチルスルフェートまたはジエチルスルフェート、ジメチルアミノプロピルアクリルアミド（塩化メチルにより四級化）、ジメチルスルフェートまたはジエチルスルフェートおよびジメチルアミノプロピルメタクリルアミド（塩化メチルにより四級化）、ジメチルスルフェートまたはジエチルスルフェートである。
【００３９】
四級化は重合の前または重合の後に実施することができる。
【００４０】
第四窒素原子を有するモノマー（ａ１）はさらに不飽和酸、たとえばアクリル酸またはメタクリル酸と、一般式（Ｖ）
【００４１】
【化４】
2004531654.tif 000005
［式中、Ｒ１３はＣ１〜Ｃ４０−アルキルを表す］の四級化エピクロロヒドリンとの反応生成物である。
【００４２】
その例は（メタ）アクリロイルオキシヒドロキシプロピルトリメチルアンモニウムクロリドおよび（メタ）アクリロイルオキシヒドロキシプロピルトリエチルアンモニウムクロリドである。
【００４３】
上記のモノマーに加えてモノマー（ａ１）としていわゆるマクロモノマー、たとえば１つもしくは複数のラジカル重合性の基を有するシリコーン含有のマクロモノマー、またはアルキルオキサゾリンマクロモノマー、たとえばＥＰ−Ａ０４０８３１１号に記載されているモノマーを使用することができる。
【００４４】
さらにフッ素を含有するモノマー、たとえばＥＰ−Ａ０５５８４２３号に記載されているもの、架橋作用があるか、または分子量を調節する化合物を組み合わせて、または単独で使用することができる。
【００４５】
調節剤として当業者に公知の通例の化合物、たとえば硫黄化合物（たとえばメルカプトエタノール、２−エチルヘキシルチオグリコレート、チオグリコール酸またはドデシルメルカプタン）ならびにトリブロモクロロメタンまたは得られるポリマーの分子量を調節する作用のあるその他の化合物を使用することができる。
【００４６】
場合によりチオール基を有するシリコーン化合物もまた使用することができる。有利にはシリコーン不含の調節剤を使用する。
【００４７】
本発明の有利な１実施態様ではエチレン性不飽和を１つ有するモノマー（ａ１）以外に、架橋作用のあるジ−もしくはポリ不飽和モノマー（ａ２）もまた使用する。一般にジ−もしくはポリ不飽和モノマー（ａ２）の割合は、モノマー（ａ１）および（ａ２）の合計に対して０．０５〜１０質量％、有利には０．１〜５質量％、特に有利には０．１〜１質量％である。
【００４８】
架橋性官能基を有するモノマー（ａ２）は分子中に少なくとも２つのエチレン性不飽和の、非共役二重結合を有する化合物である。
【００４９】
適切な架橋剤はたとえば少なくとも二価のアルコールのアクリルエステル、メタクリルエステル、アリルエーテルまたはビニルエーテルである。この場合、ベースになっているアルコールのＯＨ基は完全に、または部分的にエーテル化されているか、またはエステル化されていてもよい。しかし架橋剤は少なくとも２つのエチレン性不飽和基を有する。
【００５０】
ベースになっているアルコールの例は二価のアルコール、たとえば１，２−エタンジオール、１，２−プロパンジオール、１，３−プロパンジオール、１，２−ブタンジオール、１，３−ブタンジオール、２，３−ブタンジオール、１，４−ブタンジオール、ブテ−２−エン−１，４−ジオール、１，２−ペンタンジオール、１，５−ペンタンジオール、１，２−ヘキサンジオール、１，６−ヘキサンジオール、１，１０−デカンジオール、１，２−ドデカンジオール、１，１２−ドデカンジオール、ネオペンチルグリコール、３−メチルペンタン−１，５−ジオール、２，５−ジメチル−１，３−ヘキサンジオール、２，２，４−トリメチル−１，３−ペンタンジオール、１，２−シクロヘキサンジオール、１，４−シクロヘキサンジオール、１，４−ビス（ヒドロキシメチル）シクロヘキサン、ヒドロキシピバル酸ネオペンチルグリコールモノエステル、２，２−ビス（４−ヒドロキシフェニル）プロパン、２，２−ビス［４−（２−ヒドロキシプロピル）フェニル］プロパン、ジエチレングリコール、トリエチレングリコール、テトラエチレングリコール、ジプロピレングリコール、トリプロピレングリコール、テトラプロピレングリコール、３−チオ−ペンタン−１，５−ジオール、ならびにポリエチレングリコール、ポリプロピレングリコールおよびポリテトラヒドロフラン（それぞれ２００〜１００００の分子量を有する）である。エチレンオキシドもしくはプロピレンオキシドのホモポリマー以外にエチレンオキシドまたはプロピレンオキシドからなるブロックコポリマーまたはエチレンオキシド−およびプロピレンオキシド基が共重合されているコポリマーもまた使用することができる。
【００５１】
２つより多くのＯＨ基を有するベースとなるアルコールの例は、トリメチロールプロパン、グリセリン、ペンタエリトリット、１，２，５−ペンタントリオール、１，２，６−ヘキサントリオール、トリエトキシシアヌル酸、ソルビタンおよび糖、たとえばサッカロース、グルコースおよびマンノースである。当然のことながら多価のアルコールはエチレンオキシドまたはプロピレンオキシドとの反応後に相応するエトキシレートもしくはプロポキシレートとして使用することができる。多価のアルコールはまずエピクロロヒドリンとの反応により相応するグリシジルエーテルへと変換することができる。
【００５２】
別の適切な架橋剤は、ビニルエステルまたは一価の不飽和アルコールとエチレン性不飽和Ｃ３〜Ｃ６−カルボン酸、たとえばアクリル酸、メタクリル酸、イタコン酸、マレイン酸またはフマル酸とのエステルである。このようなアルコールの例は、アリルアルコール、１−ブテン−３−オール、５−ヘキセン−１−オール、１−オクテン−３−オール、９−デセン−１−オール、ジシクロペンテニルアルコール、１０−ウンデセン−１−オール、ケイ皮アルコール、シトロネロール、クロチルアルコールまたはシス−９−オクタデセン−１−オールである。あるいはまた一価の不飽和アルコールを多価のカルボン酸、たとえばマロン酸、酒石酸、トリメリット酸、フタル酸、テレフタル酸、クエン酸またはコハク酸によりエステル化することができる。
【００５３】
その他の適切な架橋剤は不飽和カルボン酸、たとえばオレイン酸、クロトン酸、ケイ皮酸または１０−ウンデセン酸と上記の多価アルコールとのエステルである。
【００５４】
モノマー（ａ２）として適切であるのはさらに、少なくとも２つのオレフィン系二重結合を有する直鎖状もしくは分枝鎖状、線状もしくは環式の、脂肪族もしくは芳香族炭化水素であり、これらは脂肪族炭化水素の場合、共役結合していてはならず、たとえばジビニルベンゼン、ジビニルトルエン、１，７−オクタジエン、１，９−デカジエン、４−ビニル−１−シクロヘキセン、トリビニルシクロヘキサンまたはポリブタジエン（分子量２００〜２００００を有する）である。
【００５５】
架橋剤としてさらに少なくとも二価のアミンのアクリル酸アミド、メタクリル酸アミドおよびＮ−アリルアミンが適切である。このようなアミンはたとえば１，２−ジアミノメタン、１，２−ジアミノエタン、１，３−ジアミノプロパン、１，４−ジアミノブタン、１，６−ジアミノヘキサン、１，１２−ドデカンジアミン、ピペラジン、ジエチレントリアミンまたはイソホロンジアミンである。同様にアリルアミンおよび不飽和カルボン酸、たとえばアクリル酸、メタクリル酸、イタコン酸、マレイン酸、または少なくとも二価のカルボン酸、たとえば上記のカルボン酸とからなるアミドも適切である。
【００５６】
さらにトリアリルアミンおよびトリアリルモノアルキルアンモニウム塩、たとえばトリアリルメチルアンモニウムクロリドまたは−メチルスルフェートが架橋剤として適切である。
【００５７】
適切な架橋剤はまた、尿素誘導体、少なくとも二価のアミド、シアヌレートまたはウレタン、たとえば尿素、エチレン尿素、プロピレン尿素または酒石酸ジアミド、たとえばＮ，Ｎ′−ジビニルエチレン尿素またはＮ，Ｎ′−ジビニルプロピレン尿素のＮ−ビニル−化合物である。
【００５８】
さらなる適切な架橋剤はジビニルジオキサン、テトラアリルシランまたはテトラビニルシランである。
【００５９】
有利には、モノマー混合物中で可溶性の架橋剤を使用する。
【００６０】
特に有利に使用される架橋剤はたとえばペンタエリトリットアリルエーテル、メチレンビスアクリルアミド、トリアリルアミンおよびトリアリルアルキルアンモニウム塩、ジビニルイミダゾール、Ｎ，Ｎ′−ジビニルエチレン尿素、多価アルコールとアクリル酸もしくはメタクリル酸との反応生成物、ポリアルキレンオキシドまたはエチレンオキシドおよび／またはプロピレンオキシドおよび／またはエピクロロヒドリンと反応している多価アルコールのメタクリル酸エステルおよびアクリル酸エステルである。
【００６１】
架橋剤としてペンタエリトリットアリルエーテル、メチレンビスアクリルアミド、Ｎ，Ｎ′−ジビニルエチレン尿素、トリアリルアミンおよびグリコール、ブタンジオール、トリメチロールプロパンまたはグリセリンのアクリル酸エステル、またはエチレンオキシドおよび／またはエピクロロヒドリンと反応したグリコール、ブタンジオール、トリメチロールプロパンまたはグリセリンのアクリル酸エステルが特に有利である。
【００６２】
モノマー（ａ１）および（ａ２）は、イオン化可能な基を有している場合、重合の前または後に、部分的に、または完全に酸または塩基により中和することができ、こうして水溶性または水分散性を所望の程度に調整する。
【００６３】
酸性の基を有するモノマーのための中和剤としてたとえば無機塩基、たとえば炭酸ナトリウム、アルカリ金属水酸化物またはアンモニア、有機塩基、たとえばアミノアルコール、特に２−アミノ−２−メチル−１−プロパノール、モノエタノールアミン、ジエタノールアミン、トリエタノールアミン、トリイソプロパノールアミン、トリ［（２−ヒドロキシ）−１−プロピル］アミン、２−アミノ−２−メチル−１，３−プロパンジオールおよび２−アミノ−２−ヒドロキシメチル−１，３−プロパンジオール、ならびにジアミン、たとえばリシンを使用することができる。
【００６４】
塩基性の基を有するモノマーのための中和剤としてたとえば鉱酸、たとえば塩酸、硫酸またはリン酸、および有機酸、たとえば乳酸、クエン酸またはその他の酸を使用することができる。
【００６５】
適切なシリコーン誘導体（ｂ）は、シリコーン界面活性剤として公知の化合物、たとえば商品名Abil  （Ｒ）（Ｔ．Ｇｏｌｄｓｃｈｍｉｄｔ社）、Alkasil  （Ｒ）（Ｒｈｏｎｅ−Ｐｏｕｌｅｎｃ社）、Silicone  Polyol  Copolymer  （Ｒ）（Ｇｅｎｅｓｅｅ社）、Belsil  （Ｒ）（Ｗａｃｋｅｒ社）、Silwet  （Ｒ）（ＯＳＩ社）またはDow  Corning  （Ｒ）（Ｄｏｗ  Ｃｏｒｎｉｎｇ社）で入手することができる。
【００６６】
特に適切なシリコーン誘導体（ｂ）は、次の構造要素：
【００６７】
【化５】
2004531654.tif 000006
［式中、
ｘ、ｙは、ポリシロキサンブロックの分子量が３００〜３００００ｇ／モルであるような整数であり、
Ｒ１４は、同じか、または異なっており、かつ１〜２０個の炭素原子を有する脂肪族炭化水素基、３〜２０個の炭素原子を有する脂環式炭化水素基および６〜２０個の炭素原子を有する芳香族炭化水素基の群から選択され、
Ｒ１５は、Ｒ１４、
【００６８】
【化６】
2004531654.tif 000007
を表し、その際、
Ｒ１６は、Ｈ、ＣＨ３、
【００６９】
【化７】
2004531654.tif 000008
Ｒ１７、−ＣＯ−Ｒ１７、−ＳＯ３−または−ＰＯ３−であり、
その際、Ｒ１７は１〜４０個の炭素原子を有する有機基、アミノ基、カルボン酸基またはスルホネート基を有していてもよく、かつその際、
ｎは、１〜６の整数であり、かつａ、ｂおよびｃは０〜５０の整数であるが、ただしその際、ａ＋ｂ＞０である］を有するものである。
【００７０】
有利な基Ｒ１４は、メチル、エチル、プロピル、ブチル、イソブチル、ペンチル、イソペンチル、ヘキシル、オクチル、デシル、ドデシル、オクタデシル、シクロヘキシル、フェニル、ナフチル、ベンジル、フェニルエチル、トリルおよびキシリルから選択されている。
【００７１】
有利な基Ｒ１５は、ａおよびｂの合計が５〜３０である基である。
【００７２】
特に有利な基Ｒ１６＝−（ＣＯ）ｃ−Ｒ１７は、Ｒ１７が１〜４０個の炭素原子を有する任意のアルキル基、シクロアルキル基またはアリール基であり、これはさらにイオノゲン基、たとえばＮＨ２、ＣＯＯＨまたはＳＯ３Ｈにより置換されていてもよい。
【００７３】
特に有利なシリコーン誘導体（ｂ）は一般式（ＶＩＩ）：
【００７４】
【化８】
2004531654.tif 000009
［式中、Ｒ１４＝メチルであり、かつＲ１５は上記のとおりであり、その際、ａ＋ｂの合計は５〜３０である］の基である。
【００７５】
本発明の対象はさらに（ａ）および（ｂ）から得られるポリシロキサン含有ポリマーの、セルロース含有テキスタイルの防しわ加工のための仕上剤における使用である。仕上剤は、テキスタイル製品上への施与のためにポリシロキサン含有ポリマーが溶解もしくは分散した形で含有されている任意の液状の調製物である。本発明による仕上剤はたとえば狭義の仕上剤としてテキスタイルの製造の際に、または水性の洗浄浴の形で、または液状のテキスタイル処理剤として存在していてもよい。溶剤としてたとえば水、アルコール、たとえばメタノール、エタノールおよびプロパノール、ＴＨＦまたはこれらの混合物が適切である。従ってたとえばテキスタイル製造との関連において、テキスタイルを仕上剤により処理することが可能である。仕上剤によりまだ処理していないテキスタイルまたはその処理が不十分なテキスタイルは、たとえば家庭での洗濯の前または洗濯の後、たとえばアイロン掛けの際に、ポリシロキサン含有ポリマーを含有するテキスタイル処理剤により処理することができる。しかしまた、テキスタイルを主洗い工程において、または主洗い工程の後に洗濯機の手入れ用リンス工程または柔軟仕上げ用リンス工程においてポリシロキサン含有ポリマーで処理することも可能である。
【００７６】
本発明の対象は（ａ）および（ｂ）から得られるポリシロキサン含有ポリマーの、テキスタイルの製造における、洗濯の前および後のテキスタイルの処理における、テキスタイル洗濯の主洗い工程における、テキスタイル洗濯の柔軟仕上げ用リンス工程における、およびアイロン掛けの際の使用でもある。このためにそのつど異なった調製物が必要である。
【００７７】
テキスタイル洗濯の前または後の処理の際に、テキスタイル処理剤を、溶解した形で、または分散した形でのポリシロキサン含有ポリマー以外に界面活性剤を含有する仕上剤として使用することができる。この処理の際に、セルロース含有のテキスタイルはたとえばポリシロキサン含有のポリマーを噴霧し、その際、塗布量は乾燥したテキスタイル製品の質量に対して一般に０．０１〜１０質量％、有利には０．１〜７質量％、特に有利には０．３〜４質量％の量で塗布することができる。しかしまた、乾燥したテキスタイル製品に対して、溶解もしくは分散したポリシロキサン含有ポリマーを一般に０．１〜１０質量％、有利には０．３〜５質量％含有する浴中にテキスタイルを浸漬することによっても仕上剤をテキスタイル製品上に塗布することができる。テキスタイル製品は浴中に短時間浸漬するか、またはその中にたとえば１〜３０分間滞留させることもできる。
【００７８】
仕上剤を用いて噴霧または浸漬により処理したセルロース含有のテキスタイルを場合により圧搾し、かつ乾燥させる。この場合、乾燥は、空気中で行うこともできるし、あるいはまた乾燥器中で、または処理したテキスタイル製品を高温でアイロン掛けすることによっても行うことができる。仕上剤は乾燥によりテキスタイル製品上に固定される。このためにそのつど有利な条件は試験によって容易に決定することができる。アイロン掛けを含めた乾燥の際の温度は一般に４０〜１５０℃、有利には６０〜１１０℃である。アイロン掛けのためには特にアイロンの木綿用のプログラムが適切である。上記の方法で溶解もしくは分散した形のポリシロキサン含有ポリマーにより処理したテキスタイルは、優れた防しわおよび折り目防止を有しており、これは数回の洗濯によっても維持される。テキスタイルのアイロン掛けはしばしばもはや不要である。こうして処理したテキスタイルはさらに繊維および色が保護される。
【００７９】
本発明の対象は
ａ）少なくとも１種のポリシロキサン含有ポリマー  ０．１〜４０質量％、有利には０．５〜２５質量％、
ｂ）別のシリコーン  ０〜３０質量％、
ｃ）カチオンおよび／または非イオンの界面活性剤  ０〜３０質量％、
ｄ）別の成分、たとえば湿潤剤、柔軟剤、油剤、水溶性の塗膜形成および接着性ポリマー、香料および着色剤、安定剤、繊維保護剤および色保護剤、粘度調節剤、ソイル・リリース添加剤、腐食防止剤、殺菌剤、保存剤およびすすぎ助剤  ０〜６０質量％および
ｅ）水  ０〜９９．９質量％
を含有するテキスタイル処理剤であり、その際、成分ａ）〜ｅ）の合計は１００質量％である。
【００８０】
有利な別のシリコーンｂ）は、有利にはマイクロエマルションの形で存在するアミノ基含有のシリコーン、アルコキシル化、特にエトキシ化シリコーン、ポリアルキレンオキシド−ポリシロキサン、たとえば記載した、ポリシロキサン含有ポリマーを製造するために使用されるポリアルキレンオキシド含有のシリコーン誘導体、ポリアルキレンオキシド−アミノポリジメチルシロキサン、第四アンモニウム基を有するシリコーン（Siliconquats）およびシリコーン界面活性剤である。
【００８１】
適切な柔軟剤または油剤は、たとえば酸化ポリエチレンまたはパラフィン含有ワックスおよび油である。適切な水溶性、塗膜形成性および接着性ポリマーはたとえばアクリルアミド、Ｎ−ビニルピロリドン、ビニルホルムアミド、Ｎ−ビニルイミダゾール、ビニルアミン、Ｎ，Ｎ′−ジアルキルアミノアルキル（メタ）アクリレート、Ｎ，Ｎ′−ジアルキルアミノアルキル（メタ）アクリルアミド、（メタ）アクリル酸、（メタ）アクリル酸アルキルエステルおよび／またはビニルスルホネートをベースとする（コ）ポリマーである。前記の塩基性モノマーは、四級化した形で使用することもできる。
【００８２】
テキスタイル前処理調製物をテキスタイル製品上に噴霧する場合、該調製物はさらに噴霧助剤を含有していてもよい。多くの場合、さらに該調製物にアルコール、たとえばエタノール、イソプロパノール、エチレングリコールまたはプロピレングリコールを添加することが有利な場合もある。さらなる通例の添加剤は、このために通例の量での香料および着色剤、安定剤、繊維保護剤および色保護剤、粘度調節剤、ソイル・リリース添加剤、腐食防止剤、殺菌剤および保存剤である。
【００８３】
テキスタイル処理剤はテキスタイル製品を洗濯した後にアイロン掛けの際に一般に噴霧により適用することができる。アイロン掛けはこのことにより著しく容易になるのみでなく、該テキスタイルはさらに長時間持続する防しわおよび折り目防止効果を備える。
【００８４】
ポリシロキサン含有ポリマーの使用はテキスタイルを洗濯機の主洗い工程において洗濯する際にも行うことができる。
【００８５】
本発明の対象は、
ａ）少なくとも１種のポリシロキサン含有ポリマー  ０．０５〜２０質量％、
ｂ）別のシリコーン  ０〜２０質量％、
ｃ）少なくとも１種の非イオンおよび／またはアニオン界面活性剤  ０．１〜４０質量％、
ｄ）無機ビルダー  ０〜５０質量％、
ｅ）有機コビルダー  ０〜１０質量％、
ｆ）別の通例の成分、たとえば増量剤、香料、錯化剤、腐食防止剤、漂白剤、漂白活性化剤、漂白触媒、カチオン界面活性剤、移染防止剤、再汚染防止剤、ソイル・リリースポリエステル、着色剤、殺菌剤、溶解助剤および発泡剤  ０〜６０質量％、
を含有し、その際、ａ）〜ｆ）の成分の合計が１００質量％である固形洗剤調製物である。
【００８６】
本発明による固形の洗剤調製物は通常、粉末または顆粒の形で、または押出成形体またはタブレットの形で存在する。
【００８７】
本発明の対象はさらに
ａ）少なくとも１種のシロキサン含有ポリマー  ０．０５〜２０質量％、
ｂ）別のシリコーン  ０〜２０質量％、
ｃ）少なくとも１種の非イオンおよび／またはアニオンの界面活性剤  ０．１〜４０質量％、
ｄ）無機ビルダー  ０〜２０質量％、
ｅ）有機コビルダー  ０〜１０質量％、
ｆ）別の通例の成分、たとえばソーダ、酵素、香料、錯化剤、腐食防止剤、漂白剤、漂白活性化剤、漂白触媒、カチオン界面活性剤、移染防止剤、再汚染防止剤、ソイル・リリース添加剤、着色剤、殺菌剤、非水性溶剤、溶解助剤、ヒドロトロープ剤および／またはアルカノールアミン  ０〜６０質量および／または
ｇ）水０〜９９．８５質量％
を含有し、その際、ａ）〜ｇ）の成分の合計が１００質量％である液状の洗剤調製物である。
【００８８】
適切なシリコーンｂ）は上記のシリコーンである。
【００８９】
適切なアニオン界面活性剤ｃ）は特に次のものである：
−  ８〜２２個、有利には１０〜１８個の炭素原子を有する（脂肪）アルコールの（脂肪）アルコールスルフェート、たとえばＣ９〜Ｃ１１−アルコールスルフェート、Ｃ１２〜Ｃ１４−アルコールスルフェート、Ｃ１２〜Ｃ１８−アルコールスルフェート、ラウリルスルフェート、セチルスルフェート、ミリスチルスルフェート、パルミチルスルフェート、ステアリルスルフェートおよび獣脂アルコールスルフェート；
−  硫酸化アルコキシル化Ｃ８〜Ｃ２２−アルコール（アルキルエーテルスルフェート）。この種の化合物はたとえば、まずＣ８〜Ｃ２２−、有利にはＣ１０〜Ｃ１８−アルコール、たとえば脂肪アルコールをアルコキシル化し、かつアルコキシル化生成物を引き続き硫酸化することにより製造される。アルコキシル化のために有利にはエチレンオキシドを使用する；
−  直鎖状Ｃ８〜Ｃ２０−アルキルベンゼンスルホネート（ＬＡＳ）、有利には直鎖状Ｃ９〜Ｃ１３−アルキルベンゼンスルホネートおよびアルキルトルエンスルホネート；
−  アルカンスルホネート、たとえばＣ８〜Ｃ２４−、有利にはＣ１０〜Ｃ１８−アルカンスルホネート；
−  石鹸、たとえばＣ８〜Ｃ２４−カルボン酸のＮａ塩もしくはＫ塩。
【００９０】
前記のアニオン界面活性剤を有利には塩の形で洗剤に添加する。これらの塩の中で適切なカチオンは、アルカリ金属イオン、たとえばナトリウム、カリウムおよびリチウムおよびアンモニウムイオン、たとえばヒドロキシエチルアンモニウム、ジ（ヒドロキシエチル）アンモニウムおよびトリ（ヒドロキシエチル）アンモニウムである。
【００９１】
適切な非イオン界面活性剤ｃ）は特に次のものである：
−  アルコキシル化Ｃ８〜Ｃ２２−アルコール、たとえば脂肪アルコールアルコキシレートまたはオキソアルコールアルコキシレート。これらはエチレンオキシド、プロピレンオキシドおよび／またはブチレンオキシドによりアルコキシル化されていてもよい。界面活性剤として使用可能であるものはこの場合、前記のアルキレンオキシドの１種の少なくとも２分子を付加して含有している全てのアルコキシル化アルコールである。この場合、エチレンオキシド、プロピレンオキシドおよび／またはブチレンオキシドのブロックポリマーまたは前記のアルキレンオキシドがランダムに分散して含有されている付加生成物が考慮される。非イオン界面活性剤はアルコール１モルあたり、少なくとも１種のアルキレンオキシドを一般に２〜５０モル、有利には３〜２０モル含有している。有利にはこれらはアルキレンオキシドとしてエチレンオキシドを含有いている。アルコールは有利には１０〜１８個の炭素原子を有する。製造の際に使用されるアルコキシル化触媒の種類に応じてアルコキシレートは幅広い、または狭いアルキレンオキシド−同族体分布を有する；
−  Ｃ６〜Ｃ１４−アルキル鎖および５〜３０のアルキレンオキシド単位を有するアルキルフェノールアルコキシレート、たとえばアルキルフェノールエトキシレート；
−  ８〜２２個、有利には１０〜１８個の炭素原子をアルキル鎖中に、および一般に１〜２０、有利には１．１〜５のグルコシド単位を有するアルキルポリグルコシド；
−  Ｎ−アルキルグルカミド、脂肪酸アミドアルコキシレート、脂肪酸アルカノールアミドアルコキシレートならびにエチレンオキシド、プロピレンオキシドおよび／またはブチレンオキシドからなるブロックコポリマー。
【００９２】
適切な無機ビルダーｄ）は特に次のものである：
−  イオン交換特性を有する結晶質または非晶質のアルミノケイ酸塩、たとえば特にゼオライト。ゼオライトとして特にそのＮａ形であるか、またはその中でＮａが部分的にその他のカチオン、たとえばＬｉ、Ｋ、Ｃａ、Ｍｇまたはアンモニウムと交換されている形のゼオライトＡ、Ｘ、Ｂ、Ｐ、ＭＡＰおよびＨＳが適切である；
−  結晶質ケイ酸塩、たとえば特に二ケイ酸塩または層状ケイ酸塩、たとえばδ−Ｎａ２Ｓｉ２Ｏ５またはβ−Ｎａ２Ｓｉ２Ｏ５。ケイ酸塩はそのアルカリ金属塩、アルカリ土類金属塩またはアンモニウム塩の形で、有利にはＮａ、ＬｉおよびＭｇのケイ酸塩として使用することができる；
−  非晶質ケイ酸塩、たとえばメタケイ酸ナトリウムまたは非晶質の二ケイ酸塩；
−  炭酸塩および炭酸水素塩。これらはそのアルカリ金属塩、アルカリ土類金属塩またはアンモニウム塩の形で使用することができる。有利にはＮａ、ＬｉおよびＭｇの炭酸塩または炭酸水素塩、特に炭酸ナトリウムおよび／または炭酸水素ナトリウム；
−  ポリリン酸塩、たとえばペンタナトリウムトリリン酸塩。
【００９３】
適切な有機コビルダーｅ）は特に低分子、オリゴマーまたはポリマーのカルボン酸である。
【００９４】
−  適切な低分子のカルボン酸はたとえばクエン酸、疎水性に変性されたクエン酸、たとえばアガリシン酸、リンゴ酸、酒石酸、グルコン酸、グルタル酸、コハク酸、イミドジコハク酸、オキシジコハク酸、プロパントリカルボン酸、ブタンテトラカルボン酸、シクロペンタンテトラカルボン酸、アルキル−およびアルケニルコハク酸およびアミノポリカルボン酸、たとえばニトリロ三酢酸、β−アラニン二酢酸、エチレンジアミン四酢酸、セリン二酢酸、イソセリン二酢酸、Ｎ−（２−ヒドロキシエチル）イミノ二酢酸、エチレンジアミン二コハク酸およびメチル−およびエチルグリシン二酢酸；
−  適切なオリゴマーまたはポリマーカルボン酸はたとえばアクリル酸のホモポリマー、オリゴマレイン酸、マレイン酸とアクリル酸とのコポリマー、メタクリル酸、Ｃ２〜Ｃ２２−オレフィン、たとえばイソブテンまたは長鎖のα−オレフィン、Ｃ１〜Ｃ８−アルキル基を有するビニルアルキルエーテル、ビニルアセテート、ビニルプロピオネート、Ｃ１〜Ｃ８−アルコールおよびスチレンの（メタ）アクリルエステル。有利にはアクリル酸のホモポリマーならびにアクリル酸とマレイン酸とのコポリマーを使用する。さらに有機コビルダーとしてポリアスパラギン酸が適切である。オリゴマーおよびポリマーのカルボン酸は酸の形で、またはナトリウム塩として使用する。
【００９５】
適切な漂白剤はたとえば過酸化水素の無機塩への付加物、たとえば過ホウ酸ナトリウム一水和物、過ホウ酸ナトリウム四水和物または炭酸ナトリウム過水和物またはペルカルボン酸、たとえばフタルイミドペルカプロン酸である。
【００９６】
漂白活性化剤としてたとえばＮ，Ｎ，Ｎ，′Ｎ′−テトラアセチルエチレンジアミン（ＴＡＥＤ）、ナトリウム−ｐ−ノナノイルオキシベンゼンスルホネートまたはＮ−メチルモルホリニウムアセトニトリルメチルスルフェートが適切である。
【００９７】
洗剤中で有利に使用される酵素はプロテアーゼ、リパーゼ、アミラーゼ、セルラーゼ、オキシダーゼまたはペルオキシダーゼである。
【００９８】
適切な移染防止剤はたとえば１−ビニルピロリドン、１−ビニルイミダゾールまたは４−ビニルピリジン−Ｎ−オキシドのホモポリマーおよびコポリマーである。クロロ酢酸と反応した４−ビニルピリジンのホモポリマーおよびコポリマーは移染防止剤として適切である。
【００９９】
前記の洗剤成分の詳細な記載はたとえばＷＯ９９／０６５２４またはＷＯ９９／０４３１３およびKuo-Yann Lai編のLiquid Detergents、Surfactant Sci. Ser.、第６７巻、Marcel Decker、New  York、１９９７年、第２７２〜３０４頁に記載されている。
【０１００】
洗浄浴中のポリシロキサン含有ポリマーの濃度はたとえば１０〜５０００ｐｐｍであり、かつ有利には５０〜１０００ｐｐｍの範囲である。ポリシロキサン含有ポリマーを用いて洗濯機の主洗い工程で処理したテキスタイルは明らかに未処理のテキスタイルと比較してしわが少ない。該テキスタイルはアイロン掛けも容易であり、より柔軟で、かつよりなめらかであり、寸法および形状安定性で、かつ数回の洗濯の後でもその繊維および色保護により、それほど「使い古した」ようには見えず、従って糸くずおよび毛玉が少なく、かつ色の損傷もしくは色あせが少ない。
【０１０１】
ポリシロキサン含有ポリマーの使用はいわゆる柔軟仕上げ用リンス工程または手入れ用リンス工程において、主洗い工程の後に行うことができる。ポリシロキサン含有ポリマーの濃度はリンス浴中でたとえば１０〜５０００ｐｐｍであり、かつ有利には５０〜１０００ｐｐｍの範囲である。柔軟仕上げ用リンス剤もしくは手入れ用リンス剤のための典型的な成分は場合によりリンス浴中に存在していてもよい。この方法で処理したテキスタイルもまたロープ上での乾燥後または有利には乾燥器中での乾燥後に極めて良好な防しわ効果を有し、これはすでに上で記載したようにアイロン掛けに対して肯定的な作用と結びついている。折り目防止効果はテキスタイルを乾燥させた後に１回、短時間アイロン掛けを行うことにより明らかに強化することができる。柔軟仕上げ工程または手入れ用リンス工程における処理はさらに有利にはテキスタイルの形状安定性に有利な作用をもたらす。さらに毛玉および糸くずの形成は防止され、かつ色の損傷もまた抑制される。
【０１０２】
本発明の対象は
ａ）少なくとも１種のポリシロキサン含有ポリマー  ０．０５〜４０質量％、
ｂ）別のシリコーン  ０〜２０質量％、
ｃ）少なくとも１種のカチオン界面活性剤  ０．１〜４０質量％、
ｄ）非イオン界面活性剤０〜３０質量％および
ｅ）その他の通例の成分、たとえば油剤、湿潤剤、塗膜形成ポリマー、香料および着色剤、安定剤、繊維保護剤および色保護剤、粘度調節剤、ソイル・リリース添加剤、腐食防止剤、殺菌剤および保存剤  ０〜３０質量および
ｆ）水０〜９９．８５質量％
を含有し、その際、ａ）〜ｆ）の成分の合計が１００質量％である洗濯物手入れ用リンス剤である。
【０１０３】
適切な別のシリコーンｂ）は上記のシリコーンである。
【０１０４】
有利なカチオン界面活性剤ｃ）は第四級ジエステルアンモニウム塩、第四級テトラアルキルアンモニウム塩、第四級ジアミドアンモニウム塩、アミドアミンエステルおよびイミダゾリウム塩の群から選択される。これらは有利には洗濯物手入れ用リンス剤中に３〜３０質量％の量で含有されている。その例は、２つのＣ１１〜Ｃ２２−アル（ケン）イルカルボニルオキシ（モノ−〜ペンタメチレン）基および２つのＣ１〜Ｃ３−アルキル−または−ヒドロキシアルキル基を、第四窒素原子に有し、かつ対イオンとしてたとえば塩化物、臭化物、メチルスルフェートまたはスルフェートを有する第四級ジエステルアンモニウム塩である。
【０１０５】
第四級ジエステルアンモニウム塩はさらに特にトリメチレン基の中央の炭素原子のところにＣ１１〜Ｃ２２−アル（ケン）イルカルボニルオキシ基を有し、かつ第四窒素原子のところに３つのＣ１〜Ｃ３−アルキル基または−ヒドロキシアルキル基を有し、かつ対イオンとしてたとえば塩化物、臭化物、メチルスルフェートまたはスルフェートを有するものである。
【０１０６】
第四級テトラアルキルアンモニウム塩は特に、第四窒素原子のところに２つのＣ１〜Ｃ６−アルキル基および２つのＣ８〜Ｃ２４−アル（ケン）イル基を有し、かつ対イオンとしてたとえば塩化物、臭化物、メチルスルフェートまたはスルフェートを有するものである。
【０１０７】
第四級ジアミドアンモニウム塩は特に２つのＣ８〜Ｃ２４−アル（ケン）イルカルボニルアミノエチレン基、水素、メチル、エチルおよび５つまでのオキシエチレン単位を有するポリオキシエチレンから選択される置換基、および第四の基としてメチル基を第四窒素原子のところに有し、かつ対イオンとしてたとえば塩化物、臭化物、メチルスルフェートまたはスルフェートを有するものである。
【０１０８】
アミドアミノエステルは特にＮ原子における置換基としてＣ１１〜Ｃ２２−アル（ケン）イルカルボニルアミノ（モノ−〜トリメチレン）基、Ｃ１１〜Ｃ２２−アル（ケン）イルカルボニルオキシ（モノ−〜トリメチレン）基およびメチル基を有する第三アミンである。
【０１０９】
イミダゾリニウム塩は特に、ヘテロ環の２位にＣ１４〜Ｃ１８−アル（ケン）イル基を、中性のＮ原子のところにＣ１４〜Ｃ１８−アル（ケン）イルカルボニル（オキシまたはアミノ）エチレン基および正電荷を有するＮ原子のところに水素、メチルまたはエチル基を有するものであり、対イオンはこの場合、たとえば塩化物、臭化物、メチルスルフェートまたはスルフェートである。
【０１１０】
本発明を以下の実施例により詳細に説明する。
【０１１１】
実施例
実施例中のパーセントの記載は、前後関係からその他のものを表すのでない限り、質量％を表す。
【０１１２】
Ｋ値の測定はH.  Fikentscher、Cellulose Chemie、第１３巻、第５８〜６４頁および第７１〜７４頁（１９３２年）に記載されているように行う。
【０１１３】
実施例中で使用されているシリコーン界面活性剤Wacker  Belsil  （Ｒ）  DMC  6031および6032はWacker  Chemie  GmbH社（ミュンヘン）から入手可能であり、かつ次の一般的な構造を有する：
【０１１４】
【化９】
2004531654.tif 000010
【０１１５】
その際、Ｒ＝Ｈ、−ＣＯ−ＣＨ３である。
【０１１６】
Silikontenside  Silwet  （Ｒ）  7602および7604は、Witco  Corporation（グリニッチ、ＣＴ、USA）から入手可能であり、かつ次の一般的な構造を有する：
【０１１７】
【化１０】
2004531654.tif 000011
【０１１８】
シリコーン界面活性剤Dow  Corning  190  Surfactant  （Ｒ）はDow  Corporation、（ミッドランド、ＭＩ、USA）から入手可能である。
【０１１９】
その他のシリコーン誘導体（ｂ）は、当業者に通例の、たとえばＥＰ７７５７１７号に記載されているような方法により製造することができる。
【０１２０】
合成例Ａ〜Ｈのための一般的な作業方法
窒素でパージされる撹拌装置中で、受け器および供給流２  ４．７ｇを６０℃に加熱した。供給流１および供給流２の残部を引き続き３時間以内に滴加した。さらになお１時間撹拌し、重合を完全した。次いで混合物を７０℃に加熱し、かつ１５分以内に供給流３を滴加した。該混合物をさらに３時間撹拌した。清澄な帯黄色のポリマー溶液が得られた。この混合物を供給流４により所望の固体含有率に調整した。
【０１２１】
例Ａ
Belsil  （Ｒ）  DMC  6031  １０質量％（モノマーの全量に対する）およびトリアリルアミン０．３質量％（モノマーの全量に対する）の存在下での１−ビニルピロリドンおよびジアリルジメチルアンモニウムクロリド（質量比８０：２０）の重合
受け器：ビニルピロリドン２４ｇ、ジアリルジメチルアンモニウムクロリド９．２ｇ（水中６５質量％）、Wacker  Belsil  DMC  6031  ３０ｇ、水２００ｇ中、Ｈ２ＳＯ４によりｐＨ６．５に調整、
供給流１：ビニルピロリドン１９０ｇ、ジアリルジメチルアンモニウムクロリド（水中６５質量％）８３．１ｇ、トリアリルアミン０．９ｇ、水３００ｇ中、Ｈ２ＳＯ４によりｐＨ６．５に調整、
供給流２：２，２′−アゾビス（２−アミジノプロパン）ジヒドロクロリド３．０ｇ、Ｈ２Ｏ  ９７ｇ中、
供給流３：２，２′−アゾビス（２−アミジノプロパン）ジヒドロクロリド１．０ｇ、水５ｇ中、
供給流４：水５００ｇ、
ポリマー特性：固体含有率２４質量％、
Ｋ値７３（０．５ＭのＮａＣｌ中０．５質量％）。
【０１２２】
例Ｂ
Belsil  （Ｒ）  DMC  6031  ２０質量％（モノマーの全量に対する）およびトリアリルアミン０．８質量％（モノマーの全量に対する）の存在下での１−ビニルピロリドンおよびジアリルジメチルアンモニウムクロリド（質量比７０：３０）の重合
受け器：ビニルピロリドン１８．９ｇ、ジアリルジメチルアンモニウムクロリド１２．５ｇ（水中６５質量％）、Wacker  Belsil  DMC  6031  ６５ｇ、水２００ｇ中、Ｈ２ＳＯ４によりｐＨ６．５に調整、
供給流１：ビニルピロリドン１６０ｇ、ジアリルジメチルアンモニウムクロリド（水中６５質量％）１３５ｇ、トリアリルアミン２．７ｇ、水３００ｇ中、Ｈ２ＳＯ４によりｐＨ６．５に調整、
供給流２：２，２′−アゾビス（２−アミジノプロパン）ジヒドロクロリド２．７ｇ、Ｈ２Ｏ  ９７ｇ中、
供給流３：２，２′−アゾビス（２−アミジノプロパン）ジヒドロクロリド２．７ｇ、水５ｇ中、
供給流４：水４００ｇ、
ポリマー特性：固体含有率２１．８質量％、
Ｋ値６５．７（０．５ＭのＮａＣｌ中０．５質量％）。
【０１２３】
例Ｃ
Belsil  （Ｒ）  DMC  6031  １０質量％（モノマーの全量に対する）およびトリアリルアミン０．２質量％（モノマーの全量に対する）の存在下での１−ビニルピロリドンおよび３−メチル−１−ビニルイミダゾリウムメチルスルフェート（質量比８０：２０）の重合
受け器：ビニルピロリドン１７．３ｇ、３−メチル−１−ビニルイミダゾリウムメチルスルフェート溶液１０ｇ（水中４５質量％）、Wacker  Belsil  DMC  6031  ３５ｇ、水２００ｇ中、ＮａＯＨによりｐＨ６．５に調整、
供給流１：ビニルピロリドン１９０ｇ、３−メチル−１−ビニルイミダゾリウムメチルスルフェート溶液（水中４５質量％）１２０ｇ、トリアリルアミン０．６ｇ、水３００ｇ中、ＮａＯＨによりｐＨ６．５に調整、
供給流２：２，２′−アゾビス（２−アミジノプロパン）ジヒドロクロリド２．７ｇ、Ｈ２Ｏ  ９７ｇ中、
供給流３：２，２′−アゾビス（２−アミジノプロパン）ジヒドロクロリド１．３５ｇ、水５ｇ中、
供給流４：水４００ｇ、
ポリマー特性：固体含有率２１．５質量％、
Ｋ値８１．５（０．５ＭのＮａＣｌ中０．５質量％）。
【０１２４】
例Ｄ
Silwet  L  7604  １０質量％（モノマーの全量に対する）およびトリアリルアミン０．３質量％（モノマーの全量に対する）の存在下での１−ビニルピロリドンおよびジアリルジメチルアンモニウムクロリド（質量比８０：２０）の重合
受け器：ビニルピロリドン２１．６ｇ、ジアリルジメチルアンモニウムクロリド８．３ｇ（水中６５質量％）、Silwet  L  7604  ３０ｇ、水２００ｇ中、ＮａＯＨによりｐＨ６．５に調整、
供給流１：ビニルピロリドン１９４．４ｇ、ジアリルジメチルアンモニウムクロリド８０ｇ、トリアリルアミン０．９ｇ、水３００ｇ、Ｈ２ＳＯ４によりｐＨ６．５に調整、
供給流２：２，２′−アゾビス（２−アミジノプロパン）ジヒドロクロリド２．７ｇ、Ｈ２Ｏ  ９７ｇ中、
供給流３：２，２′−アゾビス（２−アミジノプロパン）ジヒドロクロリド２．７ｇ、水９７ｇ中、
供給流４：水４００ｇ、
ポリマー特性：固体含有率２２．６質量％、
Ｋ値５８．７（０．５ＭのＮａＣｌ中０．５質量％）。
【０１２５】
例Ｅ
Belsil  （Ｒ）  DMC  6031  １０質量％（モノマーの全量に対する）およびトリアリルアミン０．２質量％（モノマーの全量に対する）の存在下での１−ビニルピロリドン、アクリルアミドおよびＮ−エチル−Ｎ，Ｎ−ジメチルアンモニウムエチルメタクリレートエチルスルフェート（質量比４２：３８：２０）の重合
受け器：ビニルピロリドン７．４ｇ、アクリルアミド６．７ｇ、Ｎ−エチル−Ｎ，Ｎ−ジメチルアンモニウムエチルメタクリレートエチルスルフェート８．２ｇ（水中５０質量％）、Wacker  Belsil  DMC  6031  ２５ｇ、水２００ｇ中、ＮａＯＨによりｐＨ６．５に調整、
供給流１：ビニルピロリドン１００ｇ、アクリルアミド９０ｇ、Ｎ−エチル−Ｎ，Ｎ−ジメチルアンモニウムメチルメタクリレートエチルスルフェート９７．２ｇ（水中５０質量％）、トリアリルアミン０．５４ｇ、水３００ｇ中、ＮａＯＨによりｐＨ６．５に調整、
供給流２：２，２′−アゾビス（２−アミジノプロパン）ジヒドロクロリド２．７ｇ、Ｈ２Ｏ  ９７ｇ中、
供給流３：２，２′−アゾビス（２−アミジノプロパン）ジヒドロクロリド１．３５ｇ、水５ｇ中、
供給流４：水７５０ｇ、
ポリマー特性：固体含有率２２．８質量％、
Ｋ値８５（０．５ＭのＮａＣｌ中０．５質量％）。
【０１２６】
例Ｆ
Belsil  （Ｒ）  DMC  6032  １０質量％（モノマーの全量に対する）およびトリアリルアミン０．２質量％（モノマーの全量に対する）の存在下での１−ビニルピロリドンおよび３−メチル−１−ビニルイミダゾリウムメチルスルフェート（質量比９０：１０）の重合
受け器：ビニルピロリドン２４．３ｇ、３−メチル−１−ビニルイミダゾリウムメチルスルフェート溶液６ｇ（水中４５質量％）、Wacker  Belsil  DMC  6031  ３０ｇ、水２００ｇ中、ＮａＯＨ溶液によりｐＨ６．５に調整、
供給流１：ビニルピロリドン２１８ｇ、３−メチル−１−ビニルイミダゾリウムメチルスルフェート溶液５４ｇ（水中４５質量％）、トリアリルアミン０．５４ｇ、水３００ｇ中、ＮａＯＨによりｐＨ６．５に調整、
供給流２：２，２′−アゾビス（２−アミジノプロパン）ジヒドロクロリド２．７ｇ、Ｈ２Ｏ  ９７ｇ中、
供給流３：２，２′−アゾビス（２−アミジノプロパン）ジヒドロクロリド１．３５ｇ、水５ｇ中、
供給流４：水４００ｇ、
ポリマー特性：固体含有率２０．４質量％、
Ｋ値８２．８（０．５ＭのＮａＣｌ中０．５質量％）。
【０１２７】
例Ｇ
Silwet  L  7602  １０質量％（モノマーの全量に対する）およびトリアリルアミン０．２質量％（モノマーの全量に対する）の存在下でのアクリルアミドおよび３−メチル−１−ビニルイミダゾリウムメチルスルフェート（質量比８０：２０）の重合
受け器：アクリルアミド３６ｇ、３−メチル−１−ビニルイミダゾリウムメチルスルフェート溶液１８ｇ（水中４５質量％）、Silwet  L  7602  ４２ｇ、水３００ｇ中、ＮａＯＨによりｐＨ６．５に調整、
供給流１：アクリルアミド２９８ｇ、３−メチル−１−ビニルイミダゾリウムメチルスルフェート溶液（水中４５質量％）１６２ｇ、水４５０ｇ中、ＮａＯＨによりｐＨ６．５に調整、
供給流２：２，２′−アゾビス（２−アミジノプロパン）ジヒドロクロリド４ｇ、Ｈ２Ｏ  ９７ｇ中、
供給流３：２，２′−アゾビス（２−アミジノプロパン）ジヒドロクロリド２ｇ、水５ｇ中、
供給流４：水６００ｇ、
ポリマー特性：固体含有率２１．５質量％、
Ｋ値６０（０．５ＭのＮａＣｌ中０．５質量％）。
【０１２８】
例Ｈ
Silwet  L  7604  １０質量％（モノマーの全量に対する）の存在下での１−ビニルピロリドンおよびＮ−エチル−Ｎ，Ｎ−ジメチルアンモニウムプロピルメタクリルアミドエチルスルフェート（質量比８０：２０）の重合
受け器：ビニルピロリドン２０ｇ、Ｎ−エチル−Ｎ，Ｎ−ジメチルアンモニウムプロピルメタクリルアミドエチルスルフェート１０ｇ（水中５０質量％）、Silwet  L  7604  ２７．５ｇ、水２００ｇ中、ＮａＯＨによりｐＨ６．５に調整、
供給流１：ビニルピロリドン２００ｇ、Ｎ−エチル−Ｎ，Ｎ−ジメチルアンモニウムプロピルメタクリルアミドエチルスルフェート（水中５０質量％）１００ｇ、水３００ｇ中、ＮａＯＨによりｐＨ６．５に調整、
供給流２：２，２′−アゾビス（２−アミジノプロパン）ジヒドロクロリド４．０ｇ、Ｈ２Ｏ  ９７ｇ中、
供給流３：２，２′−アゾビス（２−アミジノプロパン）ジヒドロクロリド１．３５ｇ、水５ｇ中、
供給流４：水４００ｇ、
ポリマー特性：固体含有率２１．５質量％、
Ｋ値３８（０．５ＭのＮａＣｌ中０．５質量％）。
【０１２９】
合成例ＩおよびＪのための一般的な作業方法
窒素でパージされる撹拌装置中で受け器を７５℃に加熱した。供給流１および２を引き続き３時間以内に計量供給した。ポリマー溶融液の粘度を低下させるために、供給流３を１００ｇ添加した。反応混合物をさらに７５℃で１時間撹拌した。供給流４の添加後に７５℃で２時間、後重合させた。溶剤を交換するために、水蒸気蒸留を実施した。供給流３により所望の固体含有率の調整を行った。黄色の粘性ポリマー溶液が得られた。
【０１３０】
例Ｉ
Belsil  （Ｒ）  DMC  6031  １０質量％（モノマーの全量に対する）の存在下での１−ビニルピロリドン、Ｎ−エチル−Ｎ，Ｎ−ジメチルアンモニウムプロピルメタクリルアミド−エチルスルフェートおよびｔ−ブチルメタクリレート（質量比７０：３０：１０）の重合
受け器：Belsil  DMC  6031  ５０ｇ、
供給流１：１−ビニルピロリドン３５０ｇ、Ｎ−エチル−Ｎ，Ｎ−ジメチルアンモニウムプロピルメタクリル−アミドエチルスルフェート（水中５０質量％）２００ｇ、ｔ−ブチルメタクリレート５０ｇ、
供給流２：ｔ−ブチルペルピバレート（７５質量％）５ｇ、イソプロパノール６０ｇ、
供給流３：脱塩水６００ｇ、
供給流４：ｔ−ブチルペルピバレート（７５質量％）１．５ｇ、イソプロパノール５ｇ、
ポリマー特性：固体含有率２５．５質量％、
Ｋ値７０（０．５ＭのＮａＣｌ中０．５質量％）。
【０１３１】
例Ｊ
Belsil  （Ｒ）  DMC  6032  １０質量％（モノマーの全量に対する）の存在下での１−ビニルピロリドン、Ｎ−ビニルカプロラクタムおよび３−メチル−１−ビニルイミダゾリウムメチルスルフェート溶液（質量比６０：２０：２０）の重合
受け器：Belsil  DMC  6032  ５０ｇ、
供給流１：１−ビニルピロリドン３００ｇ、Ｎ−ビニルカプロラクタム１００ｇおよび３−メチル−１−ビニルイミダゾリウムメチルスルフェート溶液（水中４５質量％）２２２．２ｇ、
供給流２：ｔ−ブチルペルピバレート（７５質量％）４ｇ、イソプロパノール５０ｇ、
供給流３：脱塩水６００ｇ、
供給流４：ｔ−ブチルペルピバレート（７５質量％）１．３ｇ、イソプロパノール５ｇ、
ポリマー特性：固体含有率２３．２質量％、
Ｋ値８５（０．５ＭのＮａＣｌ中０．５質量％）。
【０１３２】
織物試験体の処理
仕上剤として例Ａ〜Ｊに記載のポリマーの１質量％濃度の溶液を使用した。
【０１３３】
第１表にそれぞれ記載されている大きさを有し、面積あたりの質量１６０ｇ／ｍ２を有する木綿（ＢＷ）からなる平面形成物を例Ａ〜Ｊに記載の仕上剤で両面を噴霧し、塗布量は乾燥させたテキスタイル製品のそのつどの質量に対して２％であり、かつ次いでわずかに湿った状態で高温でアイロン掛けした。
【０１３４】
こうして処理した織物試験体を比較のために、同じ大きさの未処理の織物試験体によりバラスト織布の存在下に液体洗剤を用いて家庭用自動洗濯機（負荷１．５〜３．０ｋｇ）中、４０℃で洗浄し、かつ引き続きドラム形乾燥器中で乾燥させた。標準洗浄プログラムおよび標準乾燥プログラムを適用した（色物洗い４０℃のプログラムおよび乾燥室乾燥のプログラム）。乾燥後に平面状の織布試験体の目視による評価をＡＡＴＣＣ試験法１２４に準拠して行い、その際、評点１は織布が極めてしわが多く、かつ多数の折り目を有することを意味し、その一方で評点５は、しわおよび折り目のない織布を表す。仕上剤Ａ、ＢおよびＣにより前処理した織物試験体は評点２〜３．５を有する。これに対して未処理の織物試験体はそのつど評点１を有する。
【０１３５】
【表１】
2004531654.tif 000012
【国際公開パンフレット】
2004531654.tif 000013
2004531654.tif 000014
2004531654.tif 000015
2004531654.tif 000016
2004531654.tif 000017
2004531654.tif 000018
2004531654.tif 000019
2004531654.tif 000020
2004531654.tif 000021
2004531654.tif 000022
2004531654.tif 000023
2004531654.tif 000024
2004531654.tif 000025
2004531654.tif 000026
2004531654.tif 000027
2004531654.tif 000028
2004531654.tif 000029
2004531654.tif 000030
2004531654.tif 000031
2004531654.tif 000032
2004531654.tif 000033
2004531654.tif 000034
2004531654.tif 000035
2004531654.tif 000036
2004531654.tif 000037
2004531654.tif 000038
2004531654.tif 000039
2004531654.tif 000040
2004531654.tif 000041
2004531654.tif 000042
2004531654.tif 000043
2004531654.tif 000044
2004531654.tif 000045
2004531654.tif 000046
2004531654.tif 000047
2004531654.tif 000048
2004531654.tif 000049
【国際調査報告】
2004531654.tif 000050
2004531654.tif 000051
2004531654.tif 000052
2004531654.tif 000053
2004531654.tif 000054